СПОСОБ ПРОИЗВОДСТВА ВОДОРОДА

2
2
1. Способ получения газа, содержащего H, включающий введение в контакт оксигената с жидким окислителем в присутствии инициатора, включающего катализатор, для получения газа, содержащего Н.
2 Способ по п.1, дополнительно включающий:
пропускание оксигената и жидкого окислителя над катализатором разложения с образованием промежуточного газообразного продукта, содержащего водород и монооксид углерода; и
пропускание промежуточного газообразного продукта над катализатором риформинга с образованием газообразного продукта, содержащего водород и диоксид углерода.
3. Способ по п.1 или 2, в котором окислитель выбирают из группы, состоящей из пероксида водорода, органических пероксидов, гидропероксидов и их смесей.
4. Способ по п.1 или 2, в котором оксигенат выбирают из группы, состоящей из спиртов с 12 или менее атомов углерода, кетонов с 12 или менее атомов углерода, сложных эфиров с 12 или менее атомов углерода, диолов с 12 или менее атомов углерода, триолов с 12 или менее атомов углерода, простых эфиров с 12 или менее атомов углерода, органических кислот с 12 или менее атомов углерода, сахаров с 12 или менее атомов углерода и их смесей.
5. Способ по п.1 или 2, в котором оксигенат выбирают из группы, состоящей из метанола, этанола, n-пропанола, изопропанола, 1-бутанола, 2-бутанола, трет-бутанола, 1-пентанола, 2-пентанола, 3-пентанола, трет-амилового спирта, 1-гексанола, 2-гексанола, 3-гексанола, диметилового эфира, диэтилового эфира, изопропилового эфира, метил трет-бутилового эфира, метил трет-амилового эфира, глюкозы, сорбитола и их смесей.
6. Способ по п.2, в котором катализатор разложения включает металл, выбранный из группы, состоящей из Са, Sc, Ti, V, Cr, Mn, Fe, Co, Ni, Cu, Zn, Sr, Y, Zr, Nb, Mo, Tc, Ru, Rh, Pd, Ag, Cd, Ba, La, Hf, Та, W, Re, Os, Ir, Pt, Au, Hg, Sn и их смесей.
7. Способ по п.6, в котором металл нанесен на подложку, где подложка является неорганическим оксидом, выбранным из группы, состоящей из диоксида кремния, оксидов алюминия, диоксида титана, диоксида циркония, оксида иттрия, углерода, карбида кремния, кизельгура, глины, молекулярных сит и их смесей.
8. Способ по п.2, в котором катализатор риформинга включает металл, выбранный из группы, состоящей из Сr, Au, Zn, Cu, Pt, Ag, Pd, Rh, Re, Os, Ru, Ir и их смесей.
9. Способ по п.1 или 2, в котором оксигенат и окислитель смешивают с массовым отношением около 0,25-9,75.
10. Способ по п.9, в котором оксигенат и пероксид водорода смешивают с массовым отношением около 0,7-3.